(57)【要約】【課題】  ＦＳＣモードを用いた単純マトリックス駆動において、良好なマトリックス特性を確保する事により、色分解能を確保するとともに、合成容易な液晶材料を用いる事により、安価で高性能な液晶表示装置を提供する事を目的とする。【解決手段】１本以上の行電極と、一本以上の列電極が形成された基板と、該基板間に狭持された反強誘電性液晶物質と、独立した３原色光が順次発光する照明装置とを有するフィールドシーケンシャル駆動方式の反強誘電性カラー液晶表示装置において、該反強誘電性カラー液晶表示装置に三角波を印加した時のヒステリシス曲線の立ち上がり側の飽和電圧３０４の８０％における透過光強度３３２が最大透過光強度３３０に対し、３％以上の透過光強度を実現させる反強誘電性液晶物質を含有することを特徴とする。  また上記表示装置に諧調表示を可能にするためには、データ電圧に対し時間幅変調を施す事を特徴とする。【選択図】  図３
2009162973.tif 000002
【特許請求の範囲】
【請求項１】
１本以上の行電極と、一本以上の列電極が形成された基板と、該基板間に狭持された反強誘電性液晶物質と、独立した３原色光が順次発光する照明装置とを有するフィールドシーケンシャル駆動方式の反強誘電性カラー液晶表示装置において、該反強誘電性カラー液晶表示装置は、三角波を印加した時のヒステリシス曲線の立ち上がり側の飽和電圧３０４の８０％における透過光強度３３２が最大透過光強度３３０に対し、３％以上の透過光強度を実現させる反強誘電性液晶物質を含有することを特徴とするフィールドシーケンシャル駆動方式の反強誘電性液晶表示装置。
【請求項２】
前記反強誘電性液晶物質は、下記一般式[１]もしくは[２]で表される化合物を少なくとも1種類以上混合したことを特徴とする請求項１に記載の反強誘電性液晶表示装置。
【化１】
2009162973.tif 000029
【化２】
2009162973.tif 000030
（式中Ｒmは炭素数８〜１１のアルキル基もしくはアルコキシ基、nは炭素数２〜８
のアルキル基もしくはアルコキシ基よりなる群からそれぞれ独立してえらばれた基でありＲＦはフルオロアルキル基もしくはメチル基であり、pは４〜６、Ｒｑは炭素数1から４までのアルコキシ基、＊は不斉中心を示す。（Ａ）および（Ｂ）は水素原子の１個以上がハロゲン原子に置換されてもよい１、４−フェニレン基またはビフェニル基よりなる群からそれぞれ独立して選ばれた基である。）
【請求項３】
該一般式[1]で表される反強誘電性液晶が６０重量％以上で構成される事を特徴とした請求項２記載の反強誘電性液晶表示装置。
【請求項４】
該一般式[２]で表される反強誘電性液晶が５０重量％以下で構成される事を特徴とした請求項２記載の反強誘電性液晶表示装置。
【請求項５】
前記フィールドシーケンシャル駆動方式において、各フィールド内に、選択パルスとその前後のバイアス電圧区間と、リセット区間と、それらに一部重複してもよい発光区間とが設けられる事を特徴とした請求項１記載の反強誘電性液晶表示装置。
【請求項６】
前記フィールドシーケンシャル駆動方式において１フレームは少なくとも前記３原色の発光区間である３つのフィールド区間より成り、各フィールドは前記行電極を行電極選択信号により順次選択する書き込み区間と、前記照明装置が発光する発光区間と、単一の矩形波パルスで構成されるリセット区間とからなり、前記反強誘電性液晶物質に、 前記行電極が選択された時は該行電極に｜Ｖｓ｜の選択電位の与えられた単一矩形波パルスが印加され、選択されない時は｜Ｖｂ｜のバイアス電位を与えられ、該バイアス電圧Ｖｂは全ての行電極に対し、各フィールドの開始時点で同時に印加が開始され、さらに前記リセット区間には前記発光区間の直後に前記行電極とは逆極性でパルス幅が前記行電極に印加される単一矩形波パルスの２倍でかつその波高値が｜Ｖb｜から２＊｜Ｖb｜の範囲内で構成された単一矩形波パルスで構成された井戸パルスが配置され、前記列電極には表示内容に従って単一矩形波パルスで構成され、｜Ｖｄ｜の電位を保ちながら該矩形波パルスのパルス幅を変化させ、諧調を付与する事を特徴とした請求項１記載の反強誘電性液晶表示装置。
【請求項７】
前記フィールドシーケンシャル駆動方式において、ライン毎、またはフィールド毎、又はフレーム毎に極性反転を行う事を特徴とした請求項１ないし請求項６記載の反強誘電性液晶表示装置。
【請求項８】
前記フィールドシーケンシャル駆動方式において、選択電圧の走査電極行に関し、偶数フィールドは第１行目から最終行に向かって開始され、一方奇数フィールドでは最終行から１行目に向かって走査され、またはその逆を許容させることを特徴とする請求項１から請求項７までに記載の反強誘電性液晶表示装置。
【請求項９】
前記フィールドシーケンシャル駆動方式において、各フィールド内の発光区間は、少なくとも一部が選択区間と重複を許容されることを特徴とした請求項１から請求項８までに記載の反強誘電性液晶表示装置。
【請求項１０】
前記フィールドシーケンシャル駆動方式の反強誘電性カラー液晶表示装置において温度検出装置が設置されている事を特徴とした請求項１から請求項９までに記載の反強誘電性液晶表示装置。
【発明の詳細な説明】
【技術分野】
【０００１】
本発明は液晶表示装置の制御方法に関し、より詳細には３原色のバックライトを時分割発光させカラー表示を行うカラー光源型の単純マトリクスフィールド色順次駆動の反強誘電性液晶表示装置に関する。
【背景技術】
【０００２】
高性能液晶ディスプレーの主流は現在、材料としてはネマティック液晶を、表示品位を向上させるためには、基板にＴＦＴなどの非線形スイッチング素子を配設したアクティブ表示装置となっている。一方ＡＤＬ，Ｃｈａｎｄａｎｉ等によって発見された反強誘電性液晶を用いたパネルは、単純マトリックス駆動でありながら上記アクティブ表示素子と比較しても遜色のない画像品位が得られることから、多くの研究と開発の努力が重ねられており、現在まで多くの研究成果が発表されている（例えば非特許文献１参照）。  
【０００３】
従来、液晶パネルのカラー化については、バックライトは白色光を用いながら、絵素を構成する画素には、それぞれ赤、緑、青（以後Ｒ，Ｇ，Ｂと略記する）のフィルターをセル内の電極に合わせながら形成し、ＲＧＢそれぞれの３つの画素を１絵素とする方式が一般的であった。
【０００４】
ただ前記フィルター方式のカラー化の技術は、カラーフィルターおよび偏光板による光の吸収のため、ややもすると表示が暗く、解像度が低く、高品質のカラー画像を表示させることは困難な状況であった。
【０００５】
これらの欠点を解決し、表示を明るく保ちながら、解像度を上げる技術として、近年バックライトとして白色光の替わりに赤（Ｒ）、緑（Ｇ）、青（Ｂ）の光を発光するＬＥＤを順次発光させ、１つの画素で１つの絵素を形成するフィールド色順次発光モード（Ｆｉｅｌｄ  Ｓｅｑｕｅｎｔｉａｌ  Ｃｏｌｏｒモード  以後ＦＳＣモードと略記する）が注目されている。
【０００６】
このＦＳＣモードを用いたカラー液晶表示装置は、白黒階調表示の液晶表示素子と、その裏面に配置された赤（Ｒ），緑（Ｇ），青（Ｂ）の３色の光源群とから構成され、液晶表示素子の画像表示に同期させながら光源を順次点灯させて、その光を液晶表示素子に照射することにより、カラー画像を得るものである。
【０００７】
前記ＦＳＣモードによれば、液晶表示素子の各画素が１対１でカラー絵素に対応する。 従って、従来３画素で１個のカラー絵素を構成するカラーフィルター方式の液晶表示素子に比べ、見かけ上の画素数及び開口率を３倍にすることかできること、またカラーフィルターを省ける分、明るく、小型で、高解像度のカラー画像を表示できることが可能になる。
【０００８】
液晶表示装置を駆動する方式としては、２種類、即ちフレーム反転方式と行毎反転方式がある。この方式の特徴について図面を用いて説明する。
図４は駆動におけるフレーム、フィールド、および交流化信号の概念を示した図である。図４において、１フレームはＦ，Ｇ，Ｂフィールドからなり１枚の完結した画面を送る時間で、ちらつきを防ぐため１秒間のフレーム数は通常６０以上とされている。従って２フレーム単位での時間は約１６．７ｍｓｅｃ以下に設定する。
【０００９】
１フレームは３原色である赤（Ｒ）、緑（Ｇ）、青（Ｂ）の３つのフィールドから成っている。ＡＬ１，ＡＬ２は異なったタイプの交流化信号で、該交流化信号によって行電極に与えられる選択パルスの極性が決定される。
【００１０】
図４に示した２種類の交流化信号、即ち、第１の交流化信号ＡＬ１，第２の交流化信号ＡＬ２共に、フィールド内で頻繁に極性を変えている。この極性を変える周期が、図２に示した複数の行電極のうちの１本が選択されている時間に相当する。すなわち本発明においては行電極を１行選択する毎に印加電圧の極性を反転させている。
交流化信号ＡＬ１，ＡＬ２は共にフィールド毎にも極性を変えている。
【００１１】
交流化信号ＡＬ１，ＡＬ２の波形は、図６に示すように、第１フレームと第２フレームとで極性を反転されている。このように構成することにより多数のフレームの画像を書き込む中で印加電圧の極性が反転して電荷がキャンセルされ、残留直流分を無くしている。
【００１２】
図５は交流化信号の第１のタイプを詳細に説明する波形図であり、フレーム反転法と呼称される駆動方法である。図５において、ＦＲは１周期を２フレームとする信号、ＳＵＢは半周期を１フィールドとする信号、ＡＬ１は第１のタイプの交流化信号、ＶＲ１，ＶＲ２，ＶＲ３はそれぞれ第１，２，３行目の行電極に与えられる駆動信号である。
【００１３】
図５に示したように、１つのフィールド毎に１回行電極に与えられる選択信号２０は交流化信号によって極性が制御され、図５においては交流化信号と同じ方向の極性とされている。更に井戸信号２４は前記選択信号２０とは逆極性となるように制御されている。
【００１４】
また本発明においては行電極を１行選択する毎に印加電圧の極性を反転させる１行毎反転方式をとっているため、ＶＲ２の選択信号はＶＲ１と逆極性、ＶＲ３の選択信号はＶＲ１と同極性となっている。従って選択信号は（フィールドを無視して）フレーム毎に極性を変えて選択電圧値＋ＶＳもしくは−ＶＳをとる信号となっている。なお選択信号２０もしくは井戸信号２４について、番号はＶＲ１のみに付されているが、これは図が煩雑になるのを防ぐためで、各行電圧において、実線が選択信号２０を、また破線が井戸信号２４を示すと読み替えてよい。
【００１５】
図６は交流化信号の第２のタイプを詳細に説明する波形図であり、ライン毎反転法とも呼称される駆動方法である。図６において、ＦＲは１周期を２フレームとする信号、ＳＵＢは半周期を１フィールドとする信号、ＡＬ２は第２のタイプの交流化信号、ＶＲ１，ＶＲ２，ＶＲ３はそれぞれ第１、２，３行目の行電極に与えられる駆動信号である。更に井戸信号２４は前記選択信号２０とは逆極性となるように制御されている。
【００１６】
図６に示したように、１つのフィールド毎に１回、行電極に与えられる選択信号２０は交流化信号によって極性が制御され、図６においては交流化信号ＡＬ２と同じ方向の極性とされている。更に井戸信号２４は前記選択信号２０とは逆極性となるように制御されている。なお選択信号２０もしくは井戸信号２４について、番号はＶＲ１のみに付されているが、これは図が煩雑になるのを防ぐためで、各行電圧において、実線が選択信号２０を、また破線が井戸信号２４を示すと読み替えてよい。
【００１７】
第１の交流化信号ＡＬ１と第２の交流化信号ＡＬ２とが異なるのはフィールド毎に極性を反転させるか否かで、第１の交流化信号ＡＬ１は図４及び図５に示すように、フィールド毎には波形の極性を反転せず、行電極を１行選択する毎に極性を反転され、かつフレーム毎に波形の極性を反転させている。なお後述する井戸信号２４は、フィールド毎に設けられ、前記行選択信号とは逆極性とされて前記行選択信号とバイアス電圧によって液晶に印加された注入された電荷を緩和する働きをしている。
【００１８】
また、第２の交流化信号ＡＬ２は図４及び図６に示すように、行電極を１行選択する毎に極性を反転され、かつフィールド毎に波形の極性を反転させている。なお後述する井戸信号２４はフィールド毎に設けられ、前記行選択信号とは逆極性とされて前記行選択信号とバイアス電圧によって液晶に注入された電荷を緩和する働きをしている。
【００１９】
第１の交流化信号ＡＬ１と第２の交流化信号ＡＬ２とは波形の周波数がほぼ同じで、どちらの信号を用いても直流分のキャンセルは出来ているため、交流化信号として第１の交流化信号ＡＬ１のタイプを選んでも第２の交流化信号ＡＬ２選んでも差は少ない。
【００２０】
さて、ＦＳＣ駆動のため、フィールド周波数を従来の６０Ｈｚから１８０Ｈｚと３倍に上昇した時にこの駆動条件で十分応答可能な液晶物質がうまく応答しきれないという問題が起きる。
【００２１】
カラーフィルターを前提とする３画素で１絵素が形成されている場合、１枚の画面の切り替え時間は従来の６０Ｈｚ前後のフィールド周波数を時間に換算すると１フレームに割り当てられる時間は約１６．７ｍｓとなる。
【００２２】
一方、ＦＳＣ駆動を前提とすると前記駆動周波数は１８０Ｈｚと３倍に増加するから赤（R）、緑（G）、青（B）発光に振り分けられるフィールドの時間の長さは６０Ｈｚの場合の１／３、即ち５．６ｍｓ程度となる。この時間内で情報の書き込みあるいは消去を行おうとすると従来材料であるネマチック系ではスタティック駆動でも特に立ち下がり特性が悪く完全には消去できないと言う問題があり、更に時分割駆動を前提にすると、立ち上がり特性が確保できず、書き込みが十分には行えないという技術的な問題が浮かび上がってきた。
【００２３】
一方、材料の側面に目を転じると、ＦＳＣ駆動を目的とした液晶材料開発の歴史は浅く、反強誘電性液晶物質（以後ＡＦＬＣと略記する。）の材料開発の主眼はもっぱら６０Ｈｚ駆動を前提としたものに限られてきた。が、この制限を念頭にいれながら以下にその特徴を列挙する事にする。
【００２４】
ＡＦＬＣの開発の歴史の中で良好な材料として従来から認められてきた特徴は、（１）低周波数における三角波の印加電圧が比較的低い領域においては、透過光強度がなるべく変化しない液晶材料であり（２）応答特性が駆動条件を満足する事（３）コントラスト比が高く保たれる事（４）マトリックス特性が確保される事等が上げられてきた。特に（１）に関しては重要視され、マトリックス特性，コントラスト特性を確保する上では必須の特性と言われてきた。
【００２５】
概略、非特許文献１に開示されているが特に（１）の性質が重要であるとされてきたことについて図３を用いて説明する。同図中過程Ａで示されるように、前記三角波の振幅電圧を０Ｖから増加させていく過程においては、電圧を増加させても、３１０で示される電圧までは透過率はほとんど上昇しない。ところがこの電圧をさらに増加させると、曲線３２０に沿って、急激に透過光強度は増加し、３０４で示された電圧で飽和し、以後電圧を増加させても変化はない。このときの透過光強度をＴｓａｔで以後表す事にする。前記Ｔｓａｔの強度はＹ軸上に３３０で示される。
【００２６】
次に三角波の電圧を減少していく過程Ｂであるが、３０６で示される電圧から透過光強度は急に減少し０Ｖの直前の電圧３０８で透過光強度は０に落ちてしまう。さらに電圧を減少させＣの過程に入っても３１８でしめされる電圧までは透過光強度０の状態を保つがこの電圧を超えると透過光は再び急激に増加し始めこの傾向は３１４に相当する電圧まで継続する。このあと電圧を更に減少せしめても透過光強度はＴｓａｔの値を示す。
【００２７】
この後電圧を増加せしめる過程Ｄに入るとこれまで一定であった透過光は電圧３１６から減少し始め０Ｖの直前の３２２で示された電圧で透過光強度は０に落ちてしまう。
【００２８】
従来のフレーム周波数として６０Ｈｚを前提とした場合に良好な材料の例として、例えば特許文献３の図１２に開示された組成物の特性は、本願の図３の過程Ａもしくは過程Ｃにおいて、Ｘ軸から離れはじめる電圧３１０もしくは３１８で示される電圧が、飽和透過光強度を与える電圧３０４もしくは３１４の値になるべく近い値を示す液晶材料と等価であり、従来の液晶材料開発もこの特徴を与えるものが良好な材料として追求されてきた。
【００２９】
前記基準は別途特許文献２の段落番号００２３にも開示されており、３１０の電圧が飽和透過光強度Ｔｓａｔを与える電圧３０４から低電圧側に離れるパネル特性、換言すると“鍋底率”の大きい材料を用いた液晶表示装置は、単純マトリックス駆動を前提としたときは光り漏れを誘起し、コントラストを確保する上では好ましくないものと理解、評価されてきた。
【００３０】
【特許文献１】特開２００２−３２８４００号公報
【特許文献２】特開平０９−１５７２４８号公報
【特許文献３】特開平１０−０５３７６５号公報
【非特許文献１】強誘電性液晶ディスプレーと材料  シーエムシーテクニカルライブラリー  （２００１）
【発明の開示】
【発明が解決しようとする課題】
【００３１】
本願発明者は当初６０Ｈｚ駆動のために最良であるはずの材料、すなわち鍋底率が小さく、光漏れのごく少ない組成物を調整し、後述するＦＳＣ用試験波形でフィールド単位でのコントラスト比、フィールド単位における色分離能、ＦＳＣ駆動時のマトリックス特性等の試験を試みたが、期待に反し全くその特性はほとんど発揮できなかった。さらにこの傾向は従来良好な特性を付与すると言われてきた液晶物質の量を増加させればさせるほど前記諸特性の劣化が顕著になってきた。
【００３２】
そこで本発明は、ＦＳＣモードの時分割駆動を前提としたとき、前記ＦＳＣ駆動条件下で以下の条件、すなわちフレーム間にわたる白と黒のコントラスト比が十分に保たれること、各ＲＧＢの各フィールドにわたり色分離が十分なこと、表示装置としてマトリックス特性が十分確保可能な液晶材料と該液晶材料を用いた良好な液晶表示装置の提供を目的とする。
【課題を解決するための手段】
【００３３】
すなわち  本発明は１本以上の行電極と、一本以上の列電極が形成された基板と、該基板間に狭持された反強誘電性液晶物質と、独立した３原色光が順次発光する照明装置とを有するフィールドシーケンシャル駆動方式の反強誘電性カラー液晶表示装置において、該反強誘電性カラー液晶表示装置は、三角波を印加した時のヒステリシス曲線の立ち上がり側の飽和電圧３０４の８０％における透過光強度３３２が最大透過光強度３３０に対し、３％以上の透過光強度を実現させる反強誘電性液晶物質を含有することを特徴とする。
【００３４】
前記反強誘電性液晶物質は、下記一般式[１]もしくは[２]で表される化合物を少なくとも１種類以上混合したことを特徴とする。
【００３５】
【化３】
2009162973.tif 000003
【００３６】
【化４】
2009162973.tif 000004
（式中Ｒｍは炭素数８〜１１のアルキル基もしくはアルコキシ基、ｎは炭素数２〜８のアルキル基もしくはアルコキシ基よりなる群からそれぞれ独立してえらばれた基でありＲＦはフルオロアルキル基もしくはメチル基であり、pは４〜６、Ｒｑは炭素数1から４までのアルコキシ基、＊は不斉中心を示す。（Ａ）および（Ｂ）は水素原子の１個以上がハロゲン原子に置換されてもよい１、４−フェニレン基またはビフェニル基よりなる群からそれぞれ独立して選ばれた基である。）
【００３７】
該一般式[1]で表される反強誘電性液晶が６０重量％以上で構成される事を特徴とする。
【００３８】
該一般式[２]で表される反強誘電性液晶が５０重量％以下で構成される事を特徴とする。
【００３９】
前記フィールドシーケンシャル駆動方式において、各フィールド内に、選択パルスとその前後のバイアス電圧区間と、リセット区間と、それらに一部重複してもよい発光区間とが設けられる事を特徴とする。
【００４０】
前記フィールドシーケンシャル駆動方式において１フレームは少なくとも前記３原色の発光区間である３つのフィールド区間より成り、各フィールドは前記行電極を行電極選択信号により順次選択する書き込み区間と、前記照明装置が発光する発光区間と、単一の矩形波パルスで構成されるリセット区間とからなり、前記反強誘電性液晶物質に、 前記行電極が選択された時は該行電極に｜Ｖｓ｜の選択電位の与えられた単一矩形波パルスが印加され、選択されない時は｜Ｖｂ｜のバイアス電位を与えられ、該バイアス電圧Ｖｂは全ての行電極に対し、各フィールドの開始時点で同時に印加が開始され、さらに前記リセット区間には前記発光区間の直後に前記行電極とは逆極性でパルス幅が前記行電極に印加される単一矩形波パルスの２倍でかつその波高値が｜Ｖb｜から２＊｜Ｖb｜の範囲内で構成された単一矩形波パルスで構成された井戸パルスが配置され、前記列電極には表示内容に従って単一矩形波パルスで構成され、｜Ｖｄ｜の電位を保ちながら該矩形波パルスのパルス幅を変化させ、諧調を付与する事を特徴とする。
【００４１】
前記フィールドシーケンシャル駆動方式において、ライン毎、またはフィールド毎、又はフレーム毎に極性反転を行う事を特徴とする。
【００４２】
前記フィールドシーケンシャル駆動方式において、選択電圧の走査電極行に関し、偶数フィールドは第１行目から最終行に向かって開始され、一方奇数フィールドでは最終行から１行目に向かって走査され、またはその逆を許容させることを特徴とする。
【００４３】
前記フィールドシーケンシャル駆動方式において、各フィールド内の発光区間は、少なくとも一部が選択区間と重複を許容されることを特徴とする。
【００４４】
前記フィールドシーケンシャル駆動方式の反強誘電性カラー液晶表示装置において温度検出装置が設置されている事を特徴とする。
【発明の効果】
【００４５】
本願発明の液晶表示装置は、ＦＳＣ駆動下においてきわめて良好な特性を示した。この特性改良に大きく寄与した要因は主として用いた液晶材料と駆動波形との組み合わせであり、しかも本願において用いた一群の液晶は、従来の６０Ｈｚ駆動を前提とした評価基準では全くの不適とされてきた鍋底率の大きいものを積極的に用いた結果である。
【００４６】
さらに駆動面に関して言及するならば、図７に示す井戸パルス２４が、ＦＳＣ駆動の際の画質向上に顕著な効果を示す事が示された。また、一斉にリセット区間内に選択パルスの２倍の時間幅の井戸パルスを配設する事で、黒を確実に書き込む事が可能となり、更なる画質向上に寄与する事が判明した。
【００４７】
このことから、本願発明の液晶表示装置は、従来の材料判断基準とは異なった新しい基準に基づいたものであり、ＦＳＣモードを用いた液晶表示装置の開発と、新たな発展に大きく寄与する契機となることが予想できる。またカルボン酸エステルを主剤として用いる事により、より高性能な液晶表示装置が安価に提供可能となる。
【発明を実施するための最良の形態】
【００４８】
（第１の実施形態）
以下、本発明の実施の形態について図面を用いて説明する。図１は本実施例に用いた反強誘電性液晶表示装置の断面図を示す。この反強誘電性液晶表示装置は、液晶材料としてエルシーエー社製のＡＦ０７０６-３を用い、そのセル総厚ｈが約１．１μｍになるように一対の基板４３１，４３２にて挟持させた。基板４３１，４３２の対向面には電極４４が形成されその上に配向膜４５が形成されている。基板４３１，４３２と電極４４の間には絶縁膜４８，４９が配設され、前記基板４３１，４３２からのアルカリイオンの溶出を防止している。さらに一方の基板４３１の外側に偏光板の偏光軸と配向膜４５の配向処理方向とが略平行になるように第１の偏光板４１１が配置されており、他方の基板４３２の外側には、第１の偏光板４１１の偏光軸と略９０度異なるようにして第２の偏光板４１２が設置されている。
【００４９】
偏光板４１１，４１２は、液晶層４６における液晶が電圧無印加時の反強誘電状態にあるときに遮光し、液晶層４６における液晶が強誘電状態にあるときに通過する光を透過させるために、偏光軸が直交するように調整されている。
４６は液晶が注入される空間であり、表示機器のセル厚はｈで代表されている。
【００５０】
前記液晶のセル厚ｈについては２つの観点から決定される。まず第１にコントラスト比を向上させるためにはバルクで示す螺旋構造を完全に解除させるとともに、基板に平行に配向させるために１．２μm以下にする必要がある。これ以上のセル厚に設定すると黒のレベルが上昇してコントラスト比を悪くする原因となる。
【００５１】
つぎに、設定したセル厚での光学的行路長（リターデーション）として１８０ｎｍから２２０ｎｍを確保しなければならない。この値の前後で白の状態が最も明るくなり、かつ量産で問題になるセルの厚みの変化に対して最も鈍い変化、安定な状態を確保できるからである。
【００５２】
液晶パネルの下部には３原色である赤（Ｒ）、緑（Ｇ），青（Ｂ）の光を発光するＬＥＤバックライト光源１６１、１６２，１６３が配設され、導光板１８にて液晶セル全体を照明する機構が施されている。これらの３原色光源は１フレーム毎に順次等周期で点灯するとともに、該点灯タイミングに合わせて液晶表示装置には当該光源色の表示情報が表示されてカラー表示がなされる。この液晶表示駆動モードがいわゆるＦＳＣ方式と呼称されている。
【００５３】
図２は本実施例に用いた反強誘電性液晶パネルの平面図及び簡略化した断面図であり行電極数が３２本、列電極数が６４本の時を想定してある。図２（ａ）に示した下側の基板４３２には透明な行電極Ｒ１，Ｒ２，Ｒ３，・・・，Ｒ３２が設けられ、図２（ｂ）に示した上側の基板４３１には透明な列電極Ｃ１，Ｃ２，Ｃ３，・・・，Ｃ６４が設けられ、該上下の基板４３１，４３２間に反強誘電性液晶物質が狭持されている。このようなパネルにおいては、行電極を行選択信号によって順次選択し、１つの行電極が選択されているときに同期して、当該行の表示データを全列電極に与える、いわゆる線順次駆動が行われる。以上のセル構成については第１の実施形態と呼称する事にする。
【００５４】
（第２の実施形態）
次に、本発明の液晶表示パネルの作製方法を説明する。まず、基板４３１，４３２の表示部に対応する領域に、フォトリソ法等でＩＴＯ等による透明電極４４を形成する。次いで、印刷成膜によって絶縁膜４８，４９を成膜する。そして、スピンコートや転写印刷で材料を塗布した後加熱する等の方法によって有機配向膜４５を成膜する。以上のようにして、基板４３１，４３２および配向膜４５を有するそれぞれの基板を得ることができる。そして、基板４３１，４３２および配向膜４５を有する基板を同方向または逆方向にラビングする。
【００５５】
片側の基板には基板４３１および４３２を固定するためのシール２２が印刷法にて形成され、ついで基板４３１と他方の基板４３２とを重ね合わせる。
【００５６】
以上のようにして、図１に示すような液晶表示パネルが形成される。ただし、この段階では、液晶層４６に相当する部分は空隙の状態である。次いで、液晶表示パネルを気密装置にセットし、液晶の等方相転移温度まで加温し、その温度に保持した状態で気密装置を真空に引いた後、液晶表示素子における液晶注入部が設けられている側を液晶材料に浸し、気密装置の気圧を上げて液晶材料を液晶注入部から液晶層４６の形成部に注入させる。その後、液晶注入部に接着剤を塗布し、加熱等によって接着剤を硬化させ液晶注入部を塞ぐ。
【００５７】
セルに注入された後の液晶に対して、通常、周波数４０〜１００Ｈｚ、振幅２０〜３０Ｖ程度の矩形波が透明電極４４の間に約１０秒〜２０秒印加され、注入直後に形成された各種層構の欠陥を修復する通電処理を行う。以上の処理を第２の実施形態と呼称する。
【００５８】
（第３の実施形態）
図７は本願の液晶表示装置の評価に用いた駆動波形のタイミングが示されている。図７においてＦＲの１周期は２フレームで構成され、ＳＵＢの１周期は２フィールドで構成され、それぞれＲ，Ｇ，Ｂ…のフィールドに対応している。ＡＬ２は行毎反転とかつフィールド毎の反転をあらわすための交流化信号である。
【００５９】
さらに、１フィールド区間内の特定の行電極に対して、１パルスの選択電圧、選択電圧と同極性の保持電圧、および選択電圧とは逆極性で、選択電圧の２倍の時間幅を有する強制リセット電圧と、極性の異なり同じ絶対値を有する後続矩形波を少なくとも２個連続して印加するとともに、前記強制リセット電圧印加後に行電極へ基準電圧を印加するように制御するように構成する。図７中、Ｖｓ，Ｖｂ，Ｖｗｅｌｌはそれぞれ選択電圧パルス、バイアス電圧，および井戸パルスの電圧を表している。
【００６０】
また図７において、ＶＲ１は第１行目の行電極に与えられる駆動信号、ＶＣ１白、ＶＣ１黒、ＶＣ１赤はそれぞれ第１列目の列電極に与えられる駆動信号で、ＶＣ１白は第１列目の表示を白にする、すなわちフィールドのＲ、Ｇ、Ｂ、すべてで液晶をＯＮにして表示を白色にするための信号、ＶＣ１黒は第１列目の表示を黒にする、すなわちフィールドのＲ、Ｇ、Ｂ、すべてで液晶をＯＦＦにして表示を黒色にするための信号、ＶＣ１赤はＲフィールドで液晶をＯＮ、Ｇ、Ｂフィールドで液晶をＯＦＦにしてＲのみ透過させて表示を赤色にするための信号である。
【００６１】
具体例として、行電極にＶＲ１が、列電極にＶＣ１赤のデータ信号を同時印加したときの液晶に印加される電圧について考える。第１行第１列目の液晶ドットに印加される実際の電圧は、行電極に与えられる駆動信号と列電極に与えられる駆動信号の差すなわち（ＶＲ１−ＶＣ１赤）となる事を図７の最下段のＶＲ１−ＶＣ１赤の欄に示した。さらに信号電圧の最大値Ｖｄも、各温度領域毎に定めた選択電圧Ｖｓに所定の比率を乗じた値として定める。この実施の形態では、Ｖｂの目安として選択電圧パルスＶｓの１／４とし、データ電圧Ｖｄは選択電圧パルスＶｓの１／５倍を目安とした。更にリセット区間に印加する井戸パルスＶｗｅｌｌの波高値は、バイアス電圧Ｖｂの１倍から２倍を目安とした。これら駆動波形の設定について第３の実施形態と呼称する事にするが交流化信号としてＡＬ１を用いてもなんら問題の生じない事は確認している。なお以下に示す本願実施例の時間-透過光強度の測定においてはすべて第３の実施形態の手続きを踏んでいる。
【００６２】
さらに本願で用いられる反強誘電性液晶は、下記一般式〔１〕、〔２〕で表される。
【００６３】
【化５】
2009162973.tif 000005
【００６４】
【化６】
2009162973.tif 000006
（式中Ｒｍは炭素数８〜１１のアルキル基もしくはアルコキシ基、ｎは炭素数２〜８のアルキル基もしくはアルコキシ基よりなる群からそれぞれ独立してえらばれた基でありＲＦはフルオロアルキル基もしくはメチル基であり、ｐは４〜６、Ｒｑは炭素数1から４までのアルコキシ基、＊は不斉中心を示す。（Ａ）および（Ｂ）は水素原子の１個以上がハロゲン原子に置換されてもよい１、４−フェニレン基またはビフェニル基よりなる群からそれぞれ独立して選ばれた基である。）
一般式〔１〕で表される化合物の例を以下に示す。
【００６５】
【化７】
2009162973.tif 000007
式中Ｒｍは炭素数８〜１１のアルキル基もしくはアルコキシ基、nは炭素数２〜８のアルキル基もしくはアルコキシ基よりなる群からそれぞれ独立してえらばれた基である。
【００６６】
【化８】
2009162973.tif 000008
式中Ｒｍは炭素数８〜１１のアルキル基もしくはアルコキシ基、nは炭素数２〜８のアルキル基もしくはアルコキシ基よりなる群からそれぞれ独立してえらばれた基である。
【００６７】
【化９】
2009162973.tif 000009
式中Ｒmは炭素数８〜１１のアルキル基もしくはアルコキシ基、nは炭素数２〜８のアルキル基もしくはアルコキシ基よりなる群からそれぞれ独立してえらばれた基である。
【００６８】
【化１０】
2009162973.tif 000010
式中Ｒmは炭素数８〜１１のアルキル基もしくはアルコキシ基、nは炭素数２〜８のアルキル基もしくはアルコキシ基よりなる群からそれぞれ独立してえらばれた基である。
【００６９】
【化１１】
2009162973.tif 000011
式中Ｒmは炭素数８〜１１のアルキル基もしくはアルコキシ基、nは炭素数２〜８のアルキル基もしくはアルコキシ基よりなる群からそれぞれ独立してえらばれた基である。
【００７０】
【化１２】
2009162973.tif 000012
式中Ｒmは炭素数８〜１１のアルキル基もしくはアルコキシ基、nは炭素数２〜８のアルキル基もしくはアルコキシ基よりなる群からそれぞれ独立してえらばれた基である。
【００７１】
【化１３】
2009162973.tif 000013
式中Ｒmは炭素数８〜１１のアルキル基もしくはアルコキシ基、nは炭素数２〜８のアルキル基もしくはアルコキシ基よりなる群からそれぞれ独立してえらばれた基である。
【００７２】
【化１４】
2009162973.tif 000014
式中Ｒmは炭素数８〜１１のアルキル基もしくはアルコキシ基、nは炭素数２〜８のアルキル基もしくはアルコキシ基よりなる群からそれぞれ独立してえらばれた基である。
【００７３】
【化１５】
2009162973.tif 000015
式中Ｒmは炭素数８〜１１のアルキル基もしくはアルコキシ基、nは炭素数２〜８のアルキル基もしくはアルコキシ基よりなる群からそれぞれ独立してえらばれた基である。
【００７４】
【化１６】
2009162973.tif 000016
式中Ｒmは炭素数８〜１１のアルキル基もしくはアルコキシ基、nは炭素数２〜８のアルキル基もしくはアルコキシ基よりなる群からそれぞれ独立してえらばれた基である。
【００７５】
【化１７】
2009162973.tif 000017
式中Ｒmは炭素数８〜１１のアルキル基もしくはアルコキシ基、nは炭素数２〜８のアルキル基もしくはアルコキシ基よりなる群からそれぞれ独立してえらばれた基である。
【００７６】
【化１８】
2009162973.tif 000018
式中Ｒmは炭素数８〜１１のアルキル基もしくはアルコキシ基、nは炭素数２〜８のアルキル基もしくはアルコキシ基よりなる群からそれぞれ独立してえらばれた基である。
【００７７】
（第４の実施形態）
通常、化６から化７で表される液晶物質を反強誘電性液晶表示装置に注入した後、０．１Ｈｚ前後の周波数の三角波を印加すると図３で示したような印加電圧−透過光強度を示すヒステリシス曲線が得られる。図中Ｘ軸は前記三角波の最大振幅を表している。
【００７８】
また第３図における縦軸は透過光強度を、横軸は印加電圧を示している。本願では印加電圧３０４で示された電圧以上で、これ以上変化しない透過光強度を特に飽和透過光強度Ｔｓａｔと定義している。
【００７９】
次に前記印加電圧３０４の８０％に相当する電圧点３２８を求め、前記電圧点に対応する透過光強度３３２を求めるとともに、前記飽和透過光強度Ｔｓａｔに対する浮き上がり度合い―割合―を計算した。前記透過光強度３３２をＴ（３３２）で表す事とすると過程Ａにおける透過光強度比Ｇは以下の数式で定義される事になる。
【００８０】
【数１】
2009162973.tif 000019
この三角波を用いての透過光強度と飽和透過光強度の比をもとめる手続きを第４の実施形態と呼称する。
【実施例１】
【００８１】
以下、本発明の実施例を説明する。第１から第２までの実施形態に則って作成したセルに対し、背面側に設置される基板４３１，４３２に対して、ラビング方向と偏光軸が平行になるように偏光板４１１を貼り合わせ、観察側に設置される基板に対して、偏光板４１２の偏光軸を前記偏光板４１１との偏光軸が直交するように貼り合わせた。これは通常ノーマリーブラックと呼称される偏光板の組み合せに相当する。更に表１に示した下記化合物を調合してなる反強誘電性液晶組成物を真空高温下で注入し、最後に液晶注入部を封止した。以後、本願で開示する実施例は特に断らなくても全て前記第１から第４の実施形態を用いた時の結果であることが前提となる。
【００８２】
【表１】
2009162973.tif 000020
【００８３】
第３の実施形態で示した駆動方法によって液晶表示パネルを駆動した。なおこの時のデータ波形は図７の（ＶＲ１−ＶＣ１赤）に相当する波形であり、赤のみを表示させる時に用いるものである。以後選択波形、バイアス波形及びデータ波形の組み合せをプローブ波形Ｓ（１，０，０）で表す事とする。この時の駆動条件を再掲すると駆動周波数１８０Ｈｚ、選択波形のパルス幅８０μs、選択電圧Ｖｓ：１３Ｖ、バイアス電圧：４Ｖ、データ電圧：３Ｖ、井戸パルスの電圧Ｖｗｅｌｌ：４Ｖ、プローブ波形：Ｐ（１，０，０）である。また第４の実施形態に基づいて得た透過光強度比の値の値は０．０４であった。この時の測定結果を図８に示す。
【００８４】
図８からわかる事として、プローブ信号がＳ（１，０，０）である事を示すデータ系列１０２に対しそれぞれ赤（Ｒ），緑（Ｇ），青（Ｂ）フィールドに対応する時間−透過光強度の関係は時間的に明確に分離されている事を示している。ちなみに前記、時間-透過光強度において、Ｒフィールドの透過光の時間に対する積分強度を１とした場合、緑（Ｇ），青（Ｂ）の各フィールドの透過光強度（＝漏れ光）の割合は７％以下であり、マトリックス特性、つまりオンデータとオフデータによって表示を書き分けられる能力、換言すればマトリックス特性を十分満たしている事がわかる。なお以降のマトリックス特性の判定基準としては合格のレベルをＲとＧにおける透過光の強度積分強度比で判定し、その比が１５％以下を○と定め１５〜２０％の範囲を△、これ以上は不合格の×と記す事とする。
（第１比較例）
【００８５】
実施例１における図８は駆動波形に関し  図７における井戸パルス２４を配設したときの結果であるが図９に、前記図７のＶＲ１の印加波形から該井戸パルス２４を取り去り、前記リセット区間の印加電圧を０Ｖに設定するときのタイミング図を示す。このタイミング図は６０Ｈｚ駆動の場合の基本となる波形としてしられている。
前記井戸パルス２４の効果を検討するために  前記図９で示した井戸パルス２４無しでの駆動波形と実施例１で用いたパネルを用い、駆動周波数１８０Ｈｚにて駆動したときの時間−透過光強度の変化を図１０に示す。
【００８６】
該図１０中の赤（Ｒ）の強度を１としたとき、緑（G）のピークとの比は２０％を超えており、図８でしめされた値である７％と比較すると約３倍弱の値の増加を示していることがわかる。この比が大きいことは、すなわち、Ｇ光およびＢ光の漏れが生じ、色純度の低下（＝混色）や黒レベルの上昇（＝コントラスト低下）等の表示装置の劣化を示すものであり、井戸パルス２４と色純度やコントラスト比との相関の大きいことがわかる。このことから、以後の駆動波形については、図７で示された井戸パルス２４の配設を前提とした。
（第２比較例）
【００８７】
さらに、従来駆動で前提とされていたフレーム周波数６０Ｈｚ下において、良好とされてきた液晶材料を用いて液晶表示素子を構成し、前記図７に示した駆動波形にてＦＳＣ駆動を行ったときの時間−透過光強度の変化を第２比較例として図１１に示す。この組成は表２で示されており、特許文献３の図１２、実施例２で開示されている組成である。該組成は６０Ｈｚ駆動において鍋底効果の観点から良好と評価された材料組成であり、該組成物の特徴としては３番目の物質以外、左側側鎖がアルキル基ではなく、全体としてアルコキシ基が８０wt％を占める組成で調整されている点である。この液晶組成物の場合に得られる第４の実施形態での時間−透過光強度を図１１に示す。
【００８８】
【表２】
2009162973.tif 000021
【００８９】
図８において印加したと同じプローブ信号１０２のデータＳ（１，０，０）に対し、緑（Ｇ），及び青（Ｂ）のフィールドの透過光強度１１２、及び１１４はＲの示す透過光強度１１０と、ほぼ等しい値を示した。一方第４の実施形態に基づいた透過光強度の比は０．００２であった。従来の三角波を用いた評価基準では特許文献３で開示されたごとく鍋底率は小さく、非常に良好な材料のはずであるが、この材料はＦＳＣ駆動を前提としたとき、マトリックス特性、つまりフィールド間におけるオンデータとオフデータによって表示を書き分ける能力が特に悪く、混色、白化現象が発生し、所望の色がほとんど実現できない。
（第３比較例）
【００９０】
更に特許文献３の図１２、実施例４で開示された組成）について検討を試みた。分子式と組成を表３に示す。この液晶組成物の場合に得られる第４の実施形態での時間−透過光強度を図１２に示す。
【００９１】
【表３】
2009162973.tif 000022
【００９２】
図８において印加したと同じプローブ信号１０２のデータＳ（１，０，０）に対し、Ｇ，及びＢのフィールドの透過光強度１１２、及び１１４はＲの示す透過光強度１１０との比は０．６１、０．２３であり、良好なマトリックス特性は示してはいない。一方第４の実施形態に基づいた透過光強度の比は０．０1１であった。従来の三角波を用いた評価基準では鍋底率は小さく、非常に良好な材料のはずであるが、この材料はＦＳＣ駆動を前提としたとき、マトリックス特性、つまりフィールド間におけるオンデータとオフデータによって表示を十分に書き分ける能力が悪く、混色、白化現象が発生し、所望の色があまり実現できないことがわかる。
【００９３】
本願発明者はＦＳＣ駆動を前提としたときの、好ましいコンポーネントの組み合せとして先ず左側側鎖の候補としてアルキル基とアルコキシ基に着目して鋭意検討を重ねた結果、基本的にカルボン酸エステル構造を前提とし、分子の左側側鎖について、アルコキシ基を有するものは原則使用しないか、使用しても極力低比率の方が好ましいとの作業仮説に基づき更なる検証を進めた。
（第２実施例）
【００９４】
左側２環のベンゼン環の一部がハロゲン原子に置換されているコンポーネントとされていない、骨格の異なるものとを混合した時の光学特性について検討した。その代表的な透過光強度の時間変化を図１３にまたこの時の組成を表４に示す。
【００９５】
【表４】
2009162973.tif 000023
左側側鎖がアルキル基であれば混合の状態もよく、また白レベルも図８と比較しても、勝るとも劣らない。なお第４の実施形態に基づく透過光強度比の値の値は０．０６５２であった。この値を鍋底率に換算すると、従来の評価基準からは、決して好ましい材料と位置付けられるものではない。
（第３実施例）
【００９６】
左側２環のベンゼン環と単環のベンゼン環の一部がハロゲン原子に置換されているコンポーネントとを混合した時の光学特性について検討した。その代表例を図１４にまたこの時の組成を表５に示す。
【００９７】
【表５】
2009162973.tif 000024
【００９８】
白レベルは図１３に比較して低くなり、黒レベルは若干上昇しているが、マトリックス特性は良好と判断される。このときの駆動周波数１８０Ｈｚ、選択波形のパルス幅８０μs、選択電圧Ｖｓ：２０Ｖ、バイアス電圧：８Ｖ、データ電圧：６．５Ｖ、井戸パルスの電圧Ｖｗｅｌｌ：８Ｖ、プローブ波形：Ｓ（１，０，０）であった。一方第４の実施形態に基づく透過光強度比の値は０．０８５であった。やはり従来の判断基準からは好ましい材料とは思えない組成物が示した、従来の判定基準からすると思いがけない駆動特性と言ってよい。
（第４比較例）
【００９９】
さて比較例として第４の実施形態の透過光強度比の値が０．０３付近の組成物を調整した。この時の組成を表６に示す。他の実施例の場合と同様、第３の実施形態の駆動波を用いて駆動した場合の光学特性について検討を行った。
【表６】
2009162973.tif 000025
上記組成の材料を用いたパネル特性を図１５に示す。図１５は、実現される白のレベルが低いこと、Ｒに続くＧのフィールド間における漏れ光の割合が３０％超と色純度確保の観点から好ましくない事、Ｒのフィールド内で透過率の時間変化が見られる事、黒のレベルが下がらない事などからトータルとして好ましくないと判断せざるを得ない。一方、第４の実施形態に基づく透過光強度比の値は０．０２９１であり、従来基準からは良好な材料と判断されるべき液晶組成物である。しかしＦＳＣ駆動を前提とした時にはほとんど使用に耐えないと断ぜざるを得ない特性であった。
（第４実施例）
【０１００】
更に式〔２〕で示される化合物として表７に示される組成物を作成し、他の実施例の場合と同様、実施形態３の駆動波を用いて駆動した場合の光学特性について検討を行った。
【０１０１】
【表７】
2009162973.tif 000026
【０１０２】
分子構造の特徴として、左右の側鎖はアルコキシ基であるが右側側鎖アルコキシ基の間に−(ＣＨ２)n−で表されるスペーサーを入れた事である。本願のこれまでの実験結果の予想からは、左側側鎖の構造がアルコキシ基であることから、ＦＳＣ駆動のための材料としては不適の可能性を有していたが、実際は前記スペーサーをキラル中心とアルコキシ基の間に導入する事により、ＦＳＣ駆動用の材料として使用可能となった例である。
【０１０３】
上記組成の材料を用いた時間−透過光強度特性を図１６に示す。図８もしくは図１３と比較しても遜色のない駆動特性が得られた。また第４の実施形態に基づく透過光強度比の値は０．０９であり、やはり従来の材料評価基準からは、漏れ光が顕著で不適格と判定されてもおかしくないヒステリシス特性であった。また実施例４での結果は、液晶分子の左右の側鎖構造として、アルコキシ基でも使用可能である場合もある事を如実に示した例であり、今後更なるＦＳＣ駆動用の材料開発の可能性を切り開く端緒となる事を暗示している。
（第５実施例）
【０１０４】
更に本願発明者は実施例３の駆動電圧を低下させるため実施例３の組成物に対してさらに左右両側の側鎖にエーテル結合を導入した化合物の添加効果について、上限を８％までとした検討を加えた。この時の液晶組成を表８に示す。
【０１０５】
【表８】
2009162973.tif 000027
【０１０６】
このときｍの範囲として８、９、１０であれば最大８ｗｔ％までは、マトリックス性を損なう事なく、閾値は低下する。ちなみに実施例３において選択電圧Ｖｓ。バイアス電圧Ｖｂデータ電圧Ｖｄ、がそれぞれ（２０Ｖ、８Ｖ、６．５Ｖ）であったものが、第３物質を添加する事により（１０．５Ｖ、３．５Ｖ、２．０Ｖ）にまで低下した。
【０１０７】
しかし、これ以上第３物質を添加すると、駆動電圧は同様に低下するが、ヒステリシス幅が極端に狭くなり、結果として駆動マージンが狭くなる。駆動マージンは実際の分割数にほぼ逆比例する事から、５０分割レベル超を指向するとき、８ｗｔ％が上限の目安となるが、分割数をこれより小さくとれば、第３添加物質が添加可能な上限値を増加させる事が出来ることは言うまでもない。
【０１０８】
実施形態３の駆動波を用いて駆動した場合の時間-透過光強度特性を図１７に示した。赤の透過光強度１１０と緑の透過光強度１１２および青の透過光強度１１４を比較すると色分離は良好になされている事が示されている。また実施形態４を用いた透過光強度比の値は０．０７であり、従来基準からはやはり良好ではない材料と判断されてしかるべき液晶組成物であるが、本願で開示された駆動タイミング波形を用いたＦＳＣ駆動では他の実施例同様良好な特性を示す事がわかる。
（第６実施例）
【０１０９】
さらに本願発明者は、諧調を付与するための工夫を行った。この工夫について図７におけるＶＣ１赤とＶＲ１−ＶＣ１赤の部分のみを図１８に示す。この時のデータ信号はS（１／２、０、０）と表される。これを図７との比較で考えると、図１８においては、赤を与える信号のパルス幅は図７における選択パルスのそれに比較して１／２と狭く設定されている。
【０１１０】
すると図７との比較においては、単一パルスの単一電圧（Ｖｓ＋Ｖｄ）で表現されていた赤を書くパルスは、選択時間の半分の時間に相当する地点１４０２で選択電圧レベルであるＶｓまで落ち、残りの選択時間をこの電圧レベルで経過し、その後非選択区間へと移行する事になる。
【０１１１】
図１８で設定した、データ電圧を液晶表示装置に印加した場合の透過光強度の時間変化を図１９の１５０２として示した。比較のために選択時間一杯にデータ電圧を印加した場合に得られる透過光強度の時間変化を図１９の１５０４とし点線で示した。データ電圧の印加時間を変化させる事により、透過光強度が変化し、諧調が付与される事がわかる。
【０１１２】
表９に本願で明らかになった第４の実施形態に基づいた透過光強度比と表示装置の示す諸特性の総合評価を表９に示した。表９は、ＦＳＣ駆動用材料の評価基準として、前記第４の実施形態に基づいた透過光強度比が非常に大切で、良好なＦＳＣ駆動特性を確保するためには前記透過光強度比が０．０３以上を示す材料を調整しなければならない事が判明する。
【０１１３】
【表９】
2009162973.tif 000028
【０１１４】
第１実施例から第５実施例まで、本液晶表示装置は、液晶物質が温度依存性を有するため、結果として、駆動も温度依存性を有することになる。このため最適な表示を行うためには、正確な温度に対し、最適な駆動条件を与える必要がある。
本願発明者はこのために、あらかじめ、各温度に対する駆動条件を求めておき、本表示装置内に、例えばサーミスタ等の温度検出器を配置した。該温度検出器は、前記液晶表示装置の温度を検出し、もって最適駆動条件を設定するための用に供したが、温度検出器として、サーミスタのみに限定されない事は言うまでもない。
【図面の簡単な説明】
【０１１５】
【図１】実施例におけるセル構造の概念図である。
【図２】本実施例に用いた反強誘電性液晶パネルの平面図及び簡略化した断面図である。
【図３】三角波を用いた時の印加電圧-透過光強度の関係を示すヒステリシス図である
【図４】本発明の駆動法で用いるフレーム、フィールドの定義およびタイミングを示した概念図である。
【図５】本発明の駆動法で用いる交流化信号の第１のタイプを説明する波形図である。
【図６】本発明の駆動法で用いる交流化信号の第２のタイプを説明する波形図である。
【図７】本発明が用いた第４の実施形態での駆動法をしめすタイミング図である。
【図８】本発明の第１実施例において第４の実施形態での透過光強度比が０．０４であるとき、第１実施例が示す透過光強度の時間変化を表した図である。
【図９】第1比較例として用いた、第４の実施形態から井戸パルスを除いた駆動法をしめすタイミング図である。
【図１０】図９で示された波形で駆動した場合、液晶表示装置が示す透過光強度の時間変化を表した図である。
【図１１】本発明の第２比較例において、第４の実施形態での透過光強度比が０．００２である時、比較例２が示す透過光強度の時間変化を表した図である。
【図１２】本発明の第３比較例において第４の実施形態での透過光強度比が０．０1１であるとき、第３比較例が示す透過光強度の時間変化を表した図である。
【図１３】本発明の第２実施例において、第４の実施形態での透過光強度比が０．０６５２であるとき、第２実施例が示す透過光強度の時間変化を表した図である。
【図１４】本発明の第３実施例において第４の実施形態での透過光強度比が０．０８５１であるとき、第３実施例が示す透過光強度の時間変化を表した図である。
【図１５】本発明の第４比較例において第４の実施形態での透過光強度比が０．０２９１であるとき、第４比較例が示す透過光強度の時間変化を表した図である。
【図１６】本発明の第４実施例において第４の実施形態での透過光強度比が０．０９であるとき、第４実施例が示す透過光強度の時間変化を表した図である。
【図１７】本発明の第５実施例において第４の実施形態での透過光強度比が０．０８であるとき、第５実施例が示す透過光強度の時間変化を表した図である。
【図１８】本発明の第６実施例において  諧調を付与する時のデータ波形と液晶に印加される電圧を表す図である。
【図１９】本発明の第６実施例において図１８で示された駆動波形印加で得られる透過光強度の時間変化を表した図である。
【符号の説明】
【０１１６】
１：  液晶表示装置
２０：  選択信号を表す
２４：  井戸信号を表す
１１０：  透過光強度-時間を表す図の中のＲ（赤）成分の強度を表す
１１２：  透過光強度-時間を表す図の中のＧ（緑）成分の強度を表す
１１４：  透過光強度-時間を表す図の中のＢ（青）成分の強度を表す
４１１、４１２：  偏光板を表している
４３１、４３２：  基板を表している
４１、４２：  絶縁膜を表している
４４：  透明電極を表している
４５：  配向膜を表している
４６：  反強誘電性液晶層を表している
３１４、３０４：  透過光強度が飽和する時の三角波印加電圧を表している
３１０、３１８：  X軸から透過光強度が増加し始まる時の三角波印加電圧を表している
３２８：  飽和電圧３０４の８０％における三角波印加電圧を表している
３３０：  最大透過光強度を表している
３３２：  飽和電圧３０４の８０％にあたる電圧での透過強度を表している
【図１】
2009162973.tif 000031
【図２】
2009162973.tif 000032
【図３】
2009162973.tif 000033
【図４】
2009162973.tif 000034
【図５】
2009162973.tif 000035
【図６】
2009162973.tif 000036
【図７】
2009162973.tif 000037
【図８】
2009162973.tif 000038
【図９】
2009162973.tif 000039
【図１０】
2009162973.tif 000040
【図１１】
2009162973.tif 000041
【図１２】
2009162973.tif 000042
【図１３】
2009162973.tif 000043
【図１４】
2009162973.tif 000044
【図１５】
2009162973.tif 000045
【図１６】
2009162973.tif 000046
【図１７】
2009162973.tif 000047
【図１８】
2009162973.tif 000048
【図１９】
2009162973.tif 000049